近紫外光を発光する半導体発光素子と、480nm以上520nm以下の波長領域に発光ピークを有する青緑色蛍光体、585nm以上630nm以下の波長領域に発光ピークを有する赤色蛍光体、およびこれら以外の波長領域に発光ピークを有する2種以上の蛍光体を含有する蛍光体層とを具備し、相関色温度が5000K以下かつ黒体軌跡からの偏差duvが-0.01以上0.01以下である白色光を発光する白色照明装置であって、前記蛍光体層における前記青緑色蛍光体の含有量に対する前記赤色蛍光体の含有量の質量での割合が35以上50以下であることを特徴とする白色照明装置。前記青緑色蛍光体は、一般式:Ba1-x-ySrxEuy2SiO4...1式中、xは0≦x<0.5、yは0.005≦y<0.25を満足する数であるで表わされる組成を有するユーロピウム付活バリウムストロンチウムオルソ珪酸塩蛍光体からなることを特徴とする請求項1記載の白色照明装置。前記赤色蛍光体は、一般式:La1-x-yEuxMy2O2S...2式中、MはSm、Ga、SbおよびSnから選ばれる少なくとも1種を示し、xおよびyは0.008≦x<0.16、0.000001≦y<0.003を満足する数であるで表される組成を有するユーロピウム付活酸硫化ランタン蛍光体からなることを特徴とする請求項1記載の白色照明装置。平均演色評価数Raが85以上かつ特殊演色評価数R9が85以上であることを特徴とする請求項1記載の白色照明装置。前記平均演色評価数Raが90以上かつ前記特殊演色評価数R9が90以上であることを特徴とする請求項1記載の白色照明装置。前記半導体発光素子は360nm以上440nm以下の波長領域に発光ピークを有することを特徴とする請求項1記載の白色照明装置。前記半導体発光素子は発光ダイオードまたはレーザダイオードであることを特徴とする請求項1記載の白色照明装置。前記2種以上の蛍光体は、440nm以上460nm以下の波長領域に発光ピークを有する青色蛍光体と、525nm以上575nm以下の波長領域に発光ピークを有する黄色蛍光体とであることを特徴とする請求項1記載の白色照明装置。前記青色蛍光体は、一般式:Sr1-x-y-zBaxCayEuz5PO43Cl...3式中、x、y、およびzは0≦x<0.45、0≦y<0.03、0.005≦z<0.03を満足する数であるで表わされる組成を有するユーロピウム付活アルカリ土類クロロ燐酸塩蛍光体からなることを特徴とする請求項8記載の白色照明装置。前記黄色蛍光体は、一般式:Sr1-x-y-z-uBaxMgyEuzMnu2SiO4...4式中、x、y、zおよびuは0.1≦x<0.35、0.025≦y<0.105、0.025≦z<0.25、0.0005≦u<0.02を満足する数であるで表わされる組成を有するユーロピウムおよびマンガン付活アルカリ土類マグネシウム珪酸塩蛍光体からなることを特徴とする請求項8記載の白色照明装置。以下、実施形態の白色照明装置について具体的に説明する。実施形態の白色照明装置は、近紫外光を発光する半導体発光素子と、480nm以上520nm以下の波長領域に発光ピークを有する青緑色蛍光体、585nm以上630nm以下の波長領域に発光ピークを有する赤色蛍光体、およびこれら以外の波長領域に発光ピークを有する2種以上の蛍光体を含有する蛍光体層とを具備し、相関色温度が5000K以下かつ黒体軌跡からの偏差duvが-0.01以上0.01以下である白色光を発光するものであって、上記蛍光体層における青緑色蛍光体の含有量に対する赤色蛍光体の含有量の質量での割合が35以上50以下である。図1は、実施形態の白色照明装置の一例を示す断面図である。白色照明装置1は、励起源光源としての半導体発光素子チップ2を有している。半導体発光素子2は、近紫外光を発光するものであり、具体的には360nm以上440nm以下、好ましくは380nm以上410nm以下の波長領域に発光ピークを有する光を出射するものである。半導体発光素子2としては、例えば紫外発光ダイオード、紫色発光ダイオード、紫外発光レーザレーザダイオード、紫色発光レーザレーザダイオード等が用いられる。このうち発光ダイオードとしては、例えばInGaN系、GaN系、AlGaN系等の発光ダイオードが用いられる。このような半導体発光素子2と後述する蛍光体とを組み合わせることによって、相関色温度が5000K以下であって、平均演色評価数Raおよび特殊演色評価数R9が十分に高く、医療用照明、宝飾品用照明、食品用照明、撮影用照明等に好適に用いられる白色照明装置1とすることができる。半導体発光素子2は基板3上に実装されている。基板3としては表面や内部に配線網を有する配線基板が用いられる。図示を省略したが、半導体発光素子2の電極は配線基板3の配線網と電気的に接続されており、これによって半導体発光素子2に直流電圧が印加される。半導体発光素子2は、光の利用効率を向上させるために透明樹脂層4で覆われている。透明樹脂層4は、例えば図示するような半導体発光素子2の全体を覆う半球状に形成されるが、少なくとも半導体発光素子2の発光面を覆うように形成されていればよい。なお、実施形態の白色照明装置1については、必ずしも透明樹脂層4を設ける必要はなく、後述する蛍光体層5を半導体発光素子2上に直接形成するようにしてもよい。半導体発光素子2を覆う透明樹脂層4上には蛍光体層5が形成されている。蛍光体層5は、透明性を有する樹脂6に白色光を得るための蛍光体7が分散されたものである。蛍光体7は、半導体発光素子2から出射される光により励起されて総計として白色光を発光するものである。透明樹脂層4や蛍光体層5を構成する透明性を有する樹脂は、例えばシリコーン樹脂やエポキシ樹脂等の透明性を有する樹脂からなるものである。白色光を得るための蛍光体7は、半導体発光素子2から出射される光例えば紫外光や紫色光を吸収して青緑光を発光する青緑色蛍光体、および半導体発光素子2から出射される光を吸収して赤色光を発光する赤色蛍光体を少なくとも含有することにより構成されている。すなわち、蛍光体7は、少なくとも青緑色蛍光体および赤色蛍光体を含有する混合蛍光体である。通常、蛍光体7は、上記した青緑色蛍光体および赤色蛍光体に加えて、半導体発光素子2から出射された光を吸収して青色光を発光する青色蛍光体、および半導体発光素子2から出射された光を吸収して黄色光を発光する黄色蛍光体から構成される。ここで、青緑色蛍光体とは、具体的には半導体発光素子2からの発光により励起して480nm以上520nm以下の波長領域に発光ピークを有する発光を行うものである。同様に、赤色蛍光体とは、585nm以上630nm以下の波長領域に発光ピークを有する発光を行うものであり、青色蛍光体は、440nm以上460nm以下の波長領域に発光ピークを有するものであり、黄色蛍光体は、525nm以上575nm以下の波長領域に発光ピークを有するものである。蛍光体7を構成する各色の蛍光体、すなわち青緑色蛍光体、赤色蛍光体、青色蛍光体、および黄色蛍光体は、それぞれ1種の蛍光体のみからなるものであってもよいし、2種以上の蛍光体からなるものであってもよい。また、蛍光体7は、これ以外の発光色を有する蛍光体、例えば橙色蛍光体、深赤色蛍光体等を補助的に含んでいてもよい。これら青緑色蛍光体、赤色蛍光体、青色蛍光体、および黄色蛍光体は、予め結合剤により結合された状態で蛍光体層5に分散されていてもよい。白色照明装置1に印加された電気エネルギーは、半導体発光素子2で紫外光や紫色光に変換される。半導体発光素子2から出射された光は、蛍光体層5に分散された蛍光体7により長波長の光に変換される。そして、蛍光体7を構成する青緑色蛍光体、赤色蛍光体、青色蛍光体、および黄色蛍光体からの発光が混色されて放出されることによって、総計として白色光が発光される。実施形態の白色照明装置1では、蛍光体7として少なくとも青緑色蛍光体および赤色蛍光体を含有するものを用い、かつ蛍光体層5蛍光体7中における青緑色蛍光体の含有量に対する赤色蛍光体の含有量の質量での割合赤色蛍光体の含有量/青緑色蛍光体の含有量を35以上50以下とすることを特徴としている。このようなものとすることで、相関色温度が5000K以下かつ黒体軌跡からの偏差duvが-0.01以上0.01以下である白色光を発光するものであって、平均演色評価数Raおよび特殊演色評価数R9が十分に高いものとすることができる。従来の蛍光体の組み合わせ、すなわち赤色蛍光体、青色蛍光体、および緑色蛍光体の組み合わせ、または赤色蛍光体、青色蛍光体、および黄色蛍光体の組み合わせについては、相関色温度が5000Kを超えるものについては、十分な平均演色評価数Raおよび特殊演色評価数R9を得ることができるが、相関色温度が5000K以下のものについては、必ずしも十分な特殊演色評価数R9を得ることができない。特殊演色評価数R9は赤色の演色評価数であり、赤色蛍光体の含有量を多くすることで向上させることができるが、単に赤色蛍光体の含有量を多くすると、目的とする相関色温度よりも赤みを帯びたものとなりやすい。実施形態の白色照明装置1では、赤色光の補色である青緑色光を発光する青緑色蛍光体を併用することで、目的とする相関色温度からの変化を抑制しつつ、従来に比べて赤色蛍光体の含有量を多くすることができる。これにより、相関色温度が5000K以下かつ黒体軌跡からの偏差duvが-0.01以上0.01以下であるものについて、例えば85以上の平均演色評価数Raおよび特殊演色評価数R9、より好ましくは90以上の平均演色評価数Raおよび特殊演色評価数R9を有するものとすることができる。相関色温度は5000K以下であれば必ずしも限定されるものではないが、通常は2600K以上である。なお、相関色温度および黒体軌跡からの偏差duvは、JISZ8725に開示される評価手法に準じて評価されるものである。さらに、平均演色評価数Ra、特殊演色評価数R9は、JISZ8726に開示される演色評価手法に準じて評価されるものである。青緑色蛍光体の含有量に対する赤色蛍光体の含有量の割合が35未満であると、例えば85以上といった十分に高い特殊演色評価数R9を得られないおそれがある。一方、青緑色蛍光体の含有量に対する赤色蛍光体の含有量の割合が50を超えると、十分に高い特殊演色評価数R9を得られるが、相関色温度が赤みを帯びたものとなりやすい。蛍光体7の合計量、すなわち青緑色蛍光体、赤色蛍光体、青色蛍光体、および黄色蛍光体の合計量に対する赤色蛍光体の含有量の割合は、目的とする相関色温度、平均演色評価数Ra、および特殊演色評価数R9、また青緑色蛍光体に対する赤色蛍光体の含有割合によっても異なるが、好ましくは45質量以上85質量以下であり、より好ましくは50質量以上80質量以下である。蛍光体7の合計量に対する赤色蛍光体の含有量の割合が45質量未満であると、十分に高い特殊演色評価数R9を得られないおそれがある。一方、蛍光体7の合計量に対する赤色蛍光体の含有量の割合が85質量を超えると、十分に高い特殊演色評価数R9を得られるが、相関色温度が赤みを帯びたものとなりやすい。蛍光体7の合計量に対する青色蛍光体および黄色蛍光体の含有量の割合も目的とする相関色温度等によって異なるが、例えば青色蛍光体の含有量の割合は10質量以上50質量以下が好ましく、15質量以上45質量以下がより好ましい。また、黄色蛍光体の含有量の割合は、例えば1質量以上10質量以下が好ましく、1質量以上7質量以下が好ましい。青緑色蛍光体、赤色蛍光体、青色蛍光体、および黄色蛍光体としては、それぞれ半導体発光素子2から出射される紫外光や紫色光を効率よく吸収して、上記した波長領域に発光ピークを有する発光を行うものであれば必ずしも限定されるものではないが、各色の輝度差が大きいと輝度の高い色が勝った白色光となりやすく、また白色光の演色性を向上させるためには、各色のバランスを高める必要がある。このため、蛍光体7を構成する青緑色蛍光体、赤色蛍光体、青色蛍光体、および黄色蛍光体としては、以下に示すものを組み合わせて用いることが好ましい。青緑色蛍光体としては、一般式:Ba1-x-ySrxEuy2SiO4...1式中、xは0≦x<0.5、yは0.005≦y<0.25を満足する数であるで表わされる組成を有するユーロピウム付活バリウムストロンチウムオルソ珪酸塩蛍光体が好適に用いられる。一般式1で示される青緑色蛍光体としてのユーロピウム付活バリウムストロンチウムオルソ珪酸塩蛍光体は、360nm以上440nm以下の波長領域に発光ピークを有する紫外光や紫色光の吸収効率に優れ、赤色の補色である青緑色を効率的に発光することができる。これにより相関色温度が赤みを帯びたものとなることを抑制しつつ、赤色蛍光体の含有量を増加させて特殊演色評価数R9を効果的に向上させることができる。赤色蛍光体としては、一般式:La1-x-yEuxMy2O2S...2式中、MはSm、Ga、SbおよびSnから選ばれる少なくとも1種を示し、xおよびyは0.008≦x<0.16、0.000001≦y<0.003を満足する数であるで表される組成を有するユーロピウム付活酸硫化ランタン蛍光体が好適に用いられる。一般式2で示される赤色蛍光体としてのユーロピウム付活酸硫化ランタン蛍光体は、360nm以上440nm以下の波長領域にピーク波長を有する紫外光や紫色光の吸収効率に優れ、また一般式1で示される青緑色蛍光体としてのユーロピウム付活バリウムストロンチウムオルソ珪酸塩蛍光体との組み合わせ性にも優れるものである。青色蛍光体としては、一般式:Sr1-x-y-zBaxCayEuz5PO43Cl...3式中、x、y、およびzは0≦x<0.45、0≦y<0.03、0.005≦z<0.03を満足する数であるで表わされる組成を有するユーロピウム付活アルカリ土類クロロ燐酸塩蛍光体が好適に用いられる。一般式3で示される青色蛍光体としてのユーロピウム付活アルカリ土類クロロ燐酸塩蛍光体も、360nm以上440nm以下の波長領域にピーク波長を有する紫外光や紫色光の吸収効率に優れ、また一般式1で示される青緑色蛍光体としてのユーロピウム付活バリウムストロンチウムオルソ珪酸塩蛍光体との組み合わせ性にも優れるものである。なお、青色蛍光体としては、一般式:Ba1-x-y-zSrxCayEuzMgAl10O17...3’式中、x、y、およびzは0≦x<0.1、0≦y<0.1、0.005≦z<0.4を満足する数であるで表わされる組成を有するユーロピウム付活アルミン酸塩蛍光体を用いることもできる。黄色蛍光体としては、一般式:Sr1-x-y-z-uBaxMgyEuzMnu2SiO4...4式中、x、y、zおよびuは0.1≦x<0.35、0.025≦y<0.105、0.025≦z<0.25、0.0005≦u<0.02を満足する数であるで表わされる組成を有するユーロピウムおよびマンガン付活アルカリ土類マグネシウム珪酸塩蛍光体が好適に用いられる。一般式4で示される黄色蛍光体としてのユーロピウムおよびマンガン付活アルカリ土類マグネシウム珪酸塩蛍光体は、例えば国際公開第2008/096545号パンフレットにも示されるように360nm以上440nm以下の波長領域に発光ピークを有する紫外光や紫色光の吸収効率に優れ、また従来の黄色蛍光体に比べて600nm以上700nm以下の範囲における発光強度が高く、赤色発光を効果的に補強することができる。また、450nm付近にサブピークを有することから、青色発光も補強することができる。これにより、輝度や演色性に優れる白色光とすることができる。上記した各色の蛍光体、すなわち青緑色蛍光体、赤色蛍光体、青色蛍光体、および黄色蛍光体は、それぞれ平均粒径が5μm以上80μm以下であることが好ましい。なお、平均粒径は、粒度分布の中央値50値示すものとする。各色の蛍光体の平均粒径を5μm以上80μm以下とすることで、半導体発光素子2から発光される360nm以上440nm以下の波長領域に発光ピークを有する紫外光や紫色光の吸収効率を向上させ、輝度の高い白色照明装置1とすることができる。透明樹脂層4は、例えば半導体発光素子2の発光面上での厚さが0.4mm以上10mm以下であることが好ましい。透明樹脂層4の厚さを0.4mm以上とすることで、光の利用効率を効果的に向上させることができる。一方、透明樹脂層4の厚さが10mmを超えると、光の吸収が生じるおそれがある。照明器具として用いる場合の大きさを考慮しても、透明樹脂層4の厚さは10mm以下であることが好ましい。透明樹脂層4の厚さは、0.8mm以上であることが好ましく、さらには1mm以上であることが好ましい。また、図1に示すように半球状とする場合には、半球状部の半径を0.4mm以上10mm以下とすることが好ましい。また、このような透明樹脂層4上に形成される蛍光体層の厚さは0.1mm以上2.0mm以下であることが好ましい。実施形態の白色照明装置1は、例えば以下のようにして作製することができる。まず、各色の蛍光体粉末を含む蛍光体スラリーを調製する。蛍光体スラリーは、例えば各色の蛍光体粉末をそれぞれ樹脂と混合した後、これらを混ぜ合わせることにより調製することができる。なお、蛍光体スラリーは、予め各色の蛍光体粉末を混合した後、この混合蛍光体粉末を樹脂と混ぜ合わせて調製することもできる。蛍光体粉末と樹脂との混合割合は、蛍光体粉末の種類や粒径に応じて適宜選択することができるが、例えば蛍光体粉末100質量部に対して、樹脂を5質量部以上100質量部以下とすることが好ましい。なお、各色の蛍光体粉末の混合割合は、既に説明したような含有量の割合となるように調整することが好ましい。蛍光体粉末と樹脂との混合は、例えば公知の攪拌器を用いて行うことができる。次いで、半導体発光素子2上に液状の透明樹脂を塗布し、これを固化させて透明樹脂層4を形成する。その上から蛍光体スラリーを塗布し、蛍光体スラリー中の樹脂を固化させて蛍光体層5を形成する。このようにして白色照明装置1を作製することができる。透明樹脂や蛍光体スラリーの塗布は、例えば半導体発光素子2が搭載された配線基板3を型に入れ、その上からディスペンサで透明樹脂や蛍光体スラリーを供給することにより行うことができる。また、透明樹脂や蛍光体スラリーの塗布は、例えば印刷法や射出成型法等により行うこともできる。透明樹脂や蛍光体スラリー中の樹脂として熱硬化性樹脂を用いる場合、透明樹脂や蛍光体スラリーを塗布した後、オーブン等に入れて100~200°Cの温度に加熱して硬化させることで透明樹脂層4や蛍光体層5を形成することができる。実施形態の白色照明装置1は、相関色温度が5000K以下かつ黒体軌跡からの偏差duvが-0.01以上0.01以下である白色光を発光するものであって、例えば平均演色評価数Raおよび特殊演色評価数R9がそれぞれ85以上と高いものである。このような白色照明装置1は、十分に高い平均演色評価数Raおよび特殊演色評価数R9を有することから、医療用照明、宝飾品用照明、食品用照明、撮影用照明等に好適に用いることができ、これらの省エネルギー化に大きく貢献することができる。次に、実施形態の白色照明装置の具体的な実施例およびその評価結果について述べる。実施例1白色照明装置として、図1に示すような白色照明装置を製造した。まず、青緑色蛍光体粉末、赤色蛍光体粉末、青色蛍光体粉末、および黄色蛍光体粉末として、表1に示すような組成、平均粒径を有するものを用い、これらを表1に示す配合比となるように配合し、混合して混合蛍光体粉末とした。この混合蛍光体粉末40質量部にシリコーン樹脂60質量部を混合して蛍光体層5となる蛍光体スラリーを調製した。次に、半導体発光素子2としての近紫外発光ダイオードピーク波長:405nm、チップサイズ:0.3mm×0.3mm×0.1mmt上に、透明樹脂層4となるシリコーン樹脂を塗布した後、上記した蛍光体スラリーを塗布した。これを140°Cの温度で熱処理してシリコーン樹脂を硬化させることによって、相関色温度が4000~5000Kかつ黒体軌跡からの偏差duvが-0.01以上0.01以下である白色光を発光する白色照明装置を製造した。なお、透明樹脂層は半球状に形成し、その半径は0.8mmとした。また、蛍光体層の厚さは0.5mmとした。実施例2表2に示すように、発光ピーク波長が400nmの近紫外発光ダイオードを用いるとともに、組成の異なる赤色蛍光体粉末を用いた以外は実施例1と同様にして相関色温度が4000~5000Kの範囲内となる白色照明装置を製造した。実施例3表3に示すように、発光ピーク波長が395nmの近紫外発光ダイオードを用いるとともに、組成の異なる赤色蛍光体粉末を用いた以外は実施例1と同様にして相関色温度が4000~5000Kの範囲内となる白色照明装置を製造した。実施例4表4に示すように、相関色温度が2500~4000Kの範囲内となるように各色の蛍光体粉末の配合比を変更した以外は実施例1と同様にして白色照明装置を製造した。実施例5表5に示すように、発光ピーク波長が400nmの近紫外発光ダイオードを用いるとともに、組成の異なる赤色蛍光体粉末を用いた以外は実施例4と同様にして相関色温度が2500~4000Kの範囲内となる白色照明装置を製造した。実施例6表6に示すように、青緑色蛍光体粉末に対する赤色蛍光体粉末の配合割合が35程度となるように各色の蛍光体の配合比を変更した以外は実施例1と同様にして相関色温度が4000~5000Kの範囲内となる白色照明装置を製造した。実施例7表7に示すように、相関色温度が2500~4000Kの範囲内となるように、かつ青緑色蛍光体粉末に対する赤色蛍光体粉末の配合割合が50程度となるように各色の蛍光体の配合比を変更した以外は実施例1と同様にして白色照明装置を製造した。比較例1表8に示すように、発光ピーク波長が395nmの近紫外発光ダイオードを用い、相関色温度が4000~5000Kとなるように赤色蛍光体粉末、青色蛍光体粉末、および黄色蛍光体粉末のみを配合した以外は実施例1と同様にして白色照明装置を製造した。比較例2表9に示すように、発光ピーク波長が405nmの近紫外発光ダイオードを用い、相関色温度が5000Kを超えるように赤色蛍光体粉末、青色蛍光体粉末、および黄色蛍光体粉末を配合した以外は比較例1と同様にして白色照明装置を製造した。比較例3表10に示すように、発光ピーク波長が400nmの近紫外発光ダイオードを用い、相関色温度が6000Kを超えるように赤色蛍光体粉末、青色蛍光体粉末、および黄色蛍光体粉末を配合した以外は比較例1と同様にして白色照明装置を製造した。比較例4表11に示すように、発光ピーク波長が405nmの近紫外発光ダイオードを用い、相関色温度が3000K未満となるように赤色蛍光体粉末、青色蛍光体粉末、および黄色蛍光体粉末を配合した以外は比較例1と同様にして白色照明装置を製造した。次に、実施例および比較例の白色照明装置について、300mAの電流を流して点灯させ、発光特性の評価を行った。表12に、実施例1の白色照明装置の光束、色度座標値等の評価結果を示す。また、図2に、実施例1の白色照明装置の発光スペクトルを示す。さらに、表13に、各実施例および比較例の白色照明装置の色温度相関色温度、偏差duv黒体軌跡からの偏差duv、発光効率、平均演色評価数Ra、および特殊演色評価数R9の評価結果をまとめて示す。なお、評価は、InstrumentSystem社製CAS140COMPACTARRAYSPECTROMETER、大塚電子社製MCPD装置を用いて行った。表13から明らかなように、赤色蛍光体粉末、青色蛍光体粉末、および黄色蛍光体粉末のみを用いた場合であっても、相関色温度が5000Kを超えるものについては、90以上の平均演色評価数Raおよび特殊演色評価数R9を得られることがわかる比較例2、3。しかしながら、相関色温度が5000K以下のものについては、90以上の平均演色評価数Raを得られるが、50を超える特殊演色評価数R9は得られないことがわかる比較例1、4。一方、青緑色蛍光体粉末を併用するとともに、青緑色蛍光体粉末の含有量に対する赤色蛍光体粉末の含有量の割合を所定の範囲内とした実施例の白色照明装置については、相関色温度が5000K以下のものについて、いずれも90以上の平均演色評価数Raおよび特殊演色評価数R9を得られることがわかる。以上、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。